예 3 에서 , 열 적 으로 코팅 처리 를 행하 는 고속 교반 혼합기 인 스팀 재킷 을 구비 한 하이 플렉스 그 랄 LFS - GS - 2 J 형 ( 후카에 포우 텍 사제 ) 으로 코팅 장치 를 변경 했 다 . 코팅 조건 으로서 는 , 30 체적 % 의 충전율 , 105 ℃ 의 재료 온도 , 620 rpm 의 교반기 회전수 , 1000 rpm 의 초퍼 회전수 에서 , 10 분 의 처리 시간 동안 코팅 처리 가 행해졌 다 . 이 들 외 에 는 , 예 3 의 절차 가 반복 되 어 전자 사진 캐리어 를 제조 하 였 고 , 그 후 동일 한 방식 으로 평가 를 행했 다 . 얻 어 진 전자 사진 캐리어 의 물 성 을 표 4 에 나타내 고 , 현상 성능 의 평가 결과 를 표 5 에 나타낸다 .